СТЕРИЛИЗУЕМАЯ И УДАРОПРОЧНАЯ ПОЛИПРОПИЛЕНОВАЯ КОМПОЗИЦИЯ

1. Пленка, полученная методом полива, содержащая гетерофазную полипропиленовую композицию, содержащую смолу матрицы, которая содержит
2
(A) 10-85 мас.% пропиленового гомополимера с MFR от 0,5 до 20 г/10 мин и
2
(B) 10-85 мас.% случайного сополимера пропилена-этилена с MFR от 0,5 до 20 г/10 мин;
где содержание этиленовой смолы матрицы составляет 0,5-3,0 мас.% по отношению ко всей смоле матрицы без каких-либо добавок;
и дисперсную фазу, которая содержит
(C) 5-30 мас.% этилен-пропиленового каучука, где растворимая в ксилоле фракция гетерофазной полипропиленовой композиции имеет собственную вязкость от 1 до 2 дл/г и содержание пропилена более чем 50 мас.%.
2. Пленка, полученная методом полива, по п.1, где температура плавления гетерофазной полипропиленовой композиции составляет, по меньшей мере, 145°С.
3. Пленка, полученная методом полива, по п.1 или 2, где пленку, полученную методом полива, подвергают стерилизации.
4. Пленка, полученная методом полива, по п.1, где содержание сомономера в смоле матрицы составляет, по меньшей мере, 0,8 мас.% по отношению к общей массе смолы матрицы без каких-либо добавок.
5. Пленка, полученная методом полива, по п.1, имеющая мутность ниже 13,5%, измеренную на 100-мкм пленке, полученной методом полива.
6. Пленка, полученная методом полива, по п.3, имеющая мутность ниже 17%, измеренную на 100-мкм пленке, полученной методом полива, после стадии термической стерилизации при 121°С в течение 0,5 ч.
7. Пленка, полученная методом полива, по п.1, имеющая значение Δ(мутность) 70% или менее.
8. Пленка, полученная методом полива, по п.3, имеющая значение Δ(мутность) 70% или менее.
9. Пленка, полученная методом полива, по п.1, имеющая ударную прочность, по меньшей мере, 13 Дж/мм в соответствии с ISO 7765-2.
10. Пленка, полученная методом полива, по п.3, имеющая после стадии термической стерилизации при 121°С в течение 0,5 ч ударную прочность, по меньшей мере, 9,0 Дж/мм в соответствии с ISO 7765-2.
11. Применение пленки, полученной методом полива, по любому из пп.1-10 в качестве упаковочного материала для лекарственных средств и/или пищевых продуктов.
12. Гетерофазная полипропиленовая композиция, содержащая смолу матрицы, которая содержит
(A) 10-85 мас.% пропиленового гомополимера с
2
- MFR от 1 до 8 г/10 мин и
- фракцию, растворимую в ксилоле, <1,5 мас.%, по отношению к пропиленовому гомополимеру
2
(B) 10-85 мас.% случайного сополимера пропилена-этилена с MFR от 1 до 8 г/10 мин;
где содержание этилена для смолы матрицы составляет 0,5-3,0 мас.% по отношению ко всей смоле матрицы без каких-либо добавок;
и дисперсную фазу, которая содержит
(С) 5-30 мас.% этилен-пропиленового каучука, где фракция, растворимая в ксилоле, для гетерофазной полипропиленовой композиции имеет собственную вязкость 1-2 дл/г и содержание пропилена более чем 50 мас.%.
13. Гетерофазная полипропиленовая композиция по п.11, в которой температура плавления гетерофазной полипропиленовой композиции равна, по меньшей мере, 145°С.
14. Гетерофазная полипропиленовая композиция по п.11 или 12, в которой содержание сомономера в смоле матрицы составляет, по меньшей мере, 0,8 мас.% по отношению ко всей смоле матрицы без каких-либо добавок.